"下記Aと下記Bを含有することを特徴とする凝集処理剤。A;下記一般式1で表される単量体を80~100モル、下記一般式4で表される単量体を0~20モル、非イオン性単量体を0~20モルからなる該単量体あるいは該単量体混合物を、該単量体あるいは該単量体混合物に対して質量で20~300ppmの架橋性単量体添加して重合したカチオン性あるいは両性水性高分子。B;下記一般式2で表される単量体あるいは下記一般式3で表される単量体80~100モル、下記一般式4で表される単量体を0~20モル、非イオン性単量体を0~20モルからなる該単量体あるいは該単量体混合物を重合したカチオン性あるいは両性水性高分子。一般式1R1は水素又はメチル基、R2、R3は水素、炭素数1~3のアルキルあるいはアルコキシル基であり、同種でも異種でも良い、R4は炭素数7~20のアルキル基あるいはアリール基、Aは酸素またはNH、Bは炭素数2~4のアルキレン基またはアルコキシレン基を表わす、X1-は陰イオンをそれぞれ表わす一般式2R5は水素又はメチル基、R6、R7は炭素数1~3のアルキルあるいはアルコキシル基、R8は水素、炭素数1~3のアルキル基、あるいはアルコキシル基であり、同種でも異種でも良い、Aは酸素またはNH、Bは炭素数2~4のアルキレン基またはアルコキシレン基を表わす、X2-は陰イオンをそれぞれ表わす一般式3R9は水素又はメチル基、R10、R11は炭素数1~3のアルキル基、アルコキシ基、X3-は陰イオンをそれぞれ表わす一般式4R12は水素、メチル基またはカルボキシメチル基、QはSO3-、C6H4SO3-、CONHCCH32CH2SO3-、C6H4COO-あるいはCOO-、R13は水素またはCOO-、Y1は水素イオンまたは陽イオンをそれぞれ表す前記カチオン性または両性水性高分子Aおよび前記カチオン性または両性水性高分子Bが、水と非混和性の炭化水素を連続相、前記カチオン性または両性水性高分子の水溶液を分散相とする油中水型エマルジョンであることを特徴とする請求項1に記載の凝集処理剤。前記カチオン性または両性水性高分子Aおよび前記カチオン性または両性水性高分子Bが、前記油中水型エマルジョンを製造後、エマルジョンブレイクすることにより塊状化させ、乾燥後細粒化した粉末状であることを特徴とする請求項2に記載の凝集処理剤。イオン性界面活性剤、HLB価11~20の非イオン性界面活性剤および親水性基と疎水性基を有する油溶性高分子化合物から選択される一種以上のエマルジョンブレイカーを前記油中水型エマルジョンに添加し、前記エマルジョンブレイクを行うことを特徴とする請求項2あるいは3に記載の凝集処理剤。前記油溶性高分子化合物が、下記一般式5で表される1種以上の単量体50~95モルと下記一般式6で表される1種以上の単量体5~50モルを共重合して得られるカチオン性共重合体であることを特徴とする請求項4に記載の凝集処理剤。一般式5ここでR14は水素またはメチル基、Zはフェニル基、炭素数7~18のアリール基、アルキル基、COOR15である。ここでR15は炭素数4~18のアルキル基を表す。一般式6R16は水素又はメチル基、R17、R18は炭素数1~3のアルキル基であり、R19は水素あるいは炭素数1~3のアルキル基あるいはアルコキシル基あるいはベンジル基であり、R17とR18は異種でも同種でも良い。Pは酸素またはNH、Qは炭素数2~4のアルキレン基またはアルコキシレン基を表わす。X4は陰イオンを表わす。前記カチオン性または両性水性高分子Bが、前記一般式2で表される単量体のうち、異なる単量体を用いた二種以上の水性高分子の混合物、あるいは同種の単量体で異なる共重合比の二種以上の水溶性高分子の混合物であることを特徴とする請求項1に記載の凝集処理剤。前記カチオン性または両性水性高分子Aが、アクリロイルオキシエチルベンジルジメチルアンモニウムクロリド重合物あるいはアクリルアミドとの共重合物であり、前記カチオン性または両性水性高分子Bが、メタクリロイルオキシエチルトリメチルアンモニウムクロイドおよびアクリロイルオキシエチルトリメチルアンモニウムクロイドから選択される一種の重合物あるいはアクリルアミドとの共重合物であることを特徴とする請求項1~3に記載の凝集処理剤。前記凝集処理剤が、油中水型エマルジョンからなるカチオン性または両性水性高分子Aの存在下、分散媒として水と非混和性の炭化水素からなる油状物質に分散剤を含有する連続相と、前記一般式2で表される単量体あるいは前記一般式3で表される単量体を含有する水溶液の分散相からなる分散液を逆相懸濁重合させて得られたカチオン性あるいは両性水性高分子Bとカチオン性または両性水性高分子Aからなることを特徴とする請求項1記載の凝集処理剤。下記Aと下記Bを含有する凝集処理剤を、汚泥に添加、混合し凝集させた後脱水することを特徴とする汚泥の脱水方法。A;下記一般式1で表される単量体を80~100モル、下記一般式4で表される単量体を0~20モル、非イオン性単量体を0~20モルからなる該単量体あるいは該単量体混合物を、該単量体あるいは該単量体混合物に対して質量で20~300ppmの架橋性単量体を添加して重合したカチオン性あるいは両性水性高分子。B;下記一般式2で表される単量体あるいは下記一般式3で表される単量体80~100モル、下記一般式4で表される単量体を0~20モル、非イオン性単量体を0~20モルからなる該単量体あるいは該単量体混合物を重合したカチオン性あるいは両性水性高分子。一般式1R1は水素又はメチル基、R2、R3は水素、炭素数1~3のアルキルあるいはアルコキシル基であり、同種でも異種でも良い、R4は炭素数7~20のアルキル基あるいはアリール基、Aは酸素またはNH、Bは炭素数2~4のアルキレン基またはアルコキシレン基を表わす、X1-は陰イオンをそれぞれ表わす一般式2R5は水素又はメチル基、R6、R7は炭素数1~3のアルキルあるいはアルコキシル基、R8は水素、炭素数1~3のアルキル基、あるいはアルコキシル基であり、同種でも異種でも良い、Aは酸素またはNH、Bは炭素数2~4のアルキレン基またはアルコキシレン基を表わす、X2-は陰イオンをそれぞれ表わす一般式3R9は水素又はメチル基、R10、R11は炭素数1~3のアルキル基、アルコキシ基、X3-は陰イオンをそれぞれ表わす一般式4R12は水素、メチル基またはカルボキシメチル基、QはSO3-、C6H4SO3-、CONHCCH32CH2SO3-、C6H4COO-あるいはCOO-、R13は水素またはCOO-、Y1は水素イオンまたは陽イオンをそれぞれ表す本発明の課題は、下水処理場における下水混合生汚泥や下水余剰汚泥、下水消化汚泥、各種余剰汚泥に対して良好な凝集とケーキ含水率低下能の高い汚泥脱水剤を開発することである。種々の脱水機に対応でき、脱水ケーキ含水率低下の要求を満足し、同時に架橋あるいは分岐した水性高分子の難点とされる薬剤添加量の増加にも対応でき汚泥脱水剤を、ポリアミジン系水溶性高分子を用いず、市販品として汎用されているメタアクリル系単量体を使用して開発することである。上記課題を解決するため本発明者は、鋭意検討した結果、以下に述べる発明に到達した。すなわち、下記Aと下記Bを含有することを特徴とする凝集処理剤によって、アミジン系水溶性高分子と比較して、難脱水性汚泥にも添加量あるいはコスト的に対抗できることが分かった。A;下記一般式1で表される単量体を80~100モル、下記一般式4で表される単量体を0~20モル、非イオン性単量体を0~20モルからなる該単量体あるいは該単量体混合物を、該単量体あるいは該単量体混合物に対して質量で20~300ppmの架橋性単量体を添加して重合したカチオン性あるいは両性水性高分子。B;下記一般式2で表される単量体あるいは下記一般式3で表される単量体80~100モル、下記一般式4で表される単量体を0~20モル、非イオン性単量体を0~20モルからなる該単量体あるいは該単量体混合物を重合したカチオン性あるいは両性水性高分子。一般式1R1は水素又はメチル基、R2、R3は水素、炭素数1~3のアルキルあるいはアルコキシル基であり、同種でも異種でも良い、R4は炭素数7~20のアルキル基あるいはアリール基、Aは酸素またはNH、Bは炭素数2~4のアルキレン基またはアルコキシレン基を表わす、X1-は陰イオンをそれぞれ表わす一般式2R5は水素又はメチル基、R6、R7は炭素数1~3のアルキルあるいはアルコキシル基、R8は水素、炭素数1~3のアルキル基、あるいはアルコキシル基であり、同種でも異種でも良い、Aは酸素またはNH、Bは炭素数2~4のアルキレン基またはアルコキシレン基を表わす、X2-は陰イオンをそれぞれ表わす一般式3R9は水素又はメチル基、R10、R11は炭素数1~3のアルキル基、アルコキシ基、X3-は陰イオンをそれぞれ表わす一般式4R12は水素、メチル基またはカルボキシメチル基、QはSO3-、C6H4SO3-、CONHCCH32CH2SO3-、C6H4COO-あるいはCOO-、R13は水素またはCOO-、Y1は水素イオンまたは陽イオンをそれぞれ表す前記カチオン性または両性水性高分子は、水と非混和性の炭化水素を連続相、前記カチオン性または両性水性高分子の水溶液を分散相とする油中水型エマルジョンとすることができる。また前記油中水型エマルジョンを製造後、エマルジョンブレイクすることにより塊状化させ、乾燥後細粒化した粉末状とすることができる。エマルジョンブレイクは、イオン性界面活性剤、HLB価11~20の非イオン性界面活性剤および親水性基と疎水性基を有する油溶性高分子化合物から選択される一種以上のエマルジョンブレイカーを使用する。油溶性高分子化合物は、疎水基を有する単量体と親水性基を有する単量体の共重合物である。疎水基を有する単量体としては、スチレンやα-メチルスチレンなど芳香環やアルキル基の付加した芳香環を有する単量体やα-オレフィンなど炭素数6~20の芳香環あるいは脂肪族ビニル化合物である。また炭素数4~18のアルキル基を持つアルキルメタアクリレートも使用することができる。親水基を有する単量体としては、ジアルキルアミノアルキルアクリルアミドであるジメチルアミノプロピルメタアクリルアミド、あるいはジアルキルアミノアルキルメタアクリレートであるジメチルアミノエチルメタアクリレートなどがある。本発明の凝集処理剤は、特定のメタアクリル系カチオン性単量体を必須として含有する単量体あるいは単量体混合物に対し、単量体の総量に対し質量で20~300ppm共存させ重合した、メタアクリル系カチオン性単量体の共重合率が20~80モルであるカチオン性あるいは両性水性高分子Aと、前記特定のカチオン性単量体を含有せず、前記特定のカチオン性単量体以外のメタアクリル系カチオン性単量体あるいは単量体混合物を重合した、メタアクリル系カチオン性単量体の共重合率が20~80モルであるカチオン性あるいは両性水性高分子Bの配合物からなる。また本発明で言うカチオン性あるいは両性水性高分子とは、重合時共存させる架橋性単量体の添加量、あるいは共重合させる単量体組成によって、水溶性になる場合も水膨潤性になり場合もある。これらをまとめて水性高分子と呼んでいる。カチオン性あるいは両性水性高分子Aのみでは、汚泥脱水時のケーキ含水率を低下させることはできるが、添加量が増加し処理コスト高になる。またカチオン性あるいは両性水性高分子Bのみでは、汚泥脱水時のケーキ含水率を低下させることはできない。しかし、両方を配合することにより、ケーキ含水率の低下だけでなく、コストに見合った添加量を達成することができる。製造法は比較的簡単であり、ポリアミジン系水溶性高分子に較べコストも低い。製品形態は油中水型エマルジョンも容易に製造可能であり、脱水現場における取り扱いも容易である。更に前記油中水型エマルジョンをエマルジョンブレイクさせ、固化後造粒乾燥した粉末形態も比較的容易に工業的規模で製造できる。ポリアミジン系水溶性高分子は、下水の混合生汚泥、同余剰汚泥、あるいは食品加工水産加工排水の余剰汚泥など微生物処理の過程で発生した低分子化された有機物を不溶化凝集する性能に特徴があると考えられるが、従来この作用をメタアクリル系カチオン性あるいは両性高分子によって処理することは、なかなか困難であった。この理由の一つにメタアクリル系カチオン性あるいは両性高分子は、分子量が非常に高く、架橋吸着作用による大きく強度の高いフロックを生成するには適していたが、微生物処理の過程で発生する汚泥は、親水性が高くしかも繊維分が少ない。このような汚泥を凝集させるには表面電荷の中和を必ずしも伴わない不溶化機能が必用と推定される。この機能に必用な要素は分子量、カチオン当量、親水性疎水性のバランスなど関係していると考えられるが、本発明においては、分子量の調節、高カチオン性、架橋剤を加え重合し高架橋性高分子にすることにより達成できたと考えられる。カチオン性あるいは両性水性高分子Aのみでは、ポリアミジン系水溶性高分子に較べ良好な脱水状態に要する薬剤添加量は、2倍~3倍要する。また一方、カチオン性あるいは両性水性高分子Bのみでは、ポリアミジン系水溶性高分子の脱水ケーキ含水率まで達することはできない。しかし驚くべきことに一定の比率に両水性高分子を配合すると、ポリアミジン系水溶性高分子と同等、あるいはそれ以上の脱水性を有することができる。この原因として以下の理由が考えられる。すなわち炭素数7~20のアルキル基あるいはアリール基など疎水性基を有するカチオン性あるいは両性水性高分子Aが、汚泥中の親水性のコロイド成分に吸着して疎水化し微細なフロックを形成させ、その後カチオン性あるいは両性水性高分子Bがより大きく強固なフロックに成長させるという構図である。本発明のカチオン性あるいは両性水性高分子Aとカチオン性あるいは両性水性高分子Bの配合物からなる凝集処理剤は、カチオン性単量体及び架橋性単量体、必要により非イオン性単量体あるいは両性の場合はアニオン性単量体を含有させ、これら単量体混合物を重合し製造することができる。製品形態は、油中水型エマルジョン、粉末、塩水中分散液など特に限定はないが、特に好ましい形態は、油中水型エマルジョンあるいは油中水型エマルジョンをエマルジョンブレイク後、細粒化し乾燥した粉末タイプである。この形態にすることにより架橋性水性高分子の性能が十分に発揮でき、この油中水型エマルジョンを上記の方法で乾燥することにより、油中水型エマルジョンの性能がそのまま保持できる。本発明の水性高分子を製造するために、重合時に構造改質剤、すなわち高分子を構造変性する架橋性単量体を使用する。この架橋性単量体は、単量体総量に対し質量で20~300ppm、また好ましくは50~300ppm存在させる。架橋性単量体の例としては、N,N-メチレンビスメタアクリルアミド、トリアリルアミン、ジメタクリル酸エチレングリコール、ジメタクリル酸ジエチレングリコール、ジメタクリル酸トリエチレングリコール、ジメタクリル酸テトラエチレングリコール、ジメタクリル酸―1,3-ブチレングリコール、ジメタアクリル酸ポリエチレングリコール、N-ビニルメタアクリルアミド、N-メチルアリルアクリルアミド、アクリル酸グリシジル、ポリエチレングリコールジグリシジルエーテル、アクロレイン、グリオキザール、ビニルトリメトキシシランなどがあるが、この場合の架橋剤としては、水溶性ポリビニル化合物がより好ましく、最も好ましいのはN,N-メチレンビスメタアクリルアミドである。またギ酸ナトリウム、イソプロピルアルコール、メタリルスルホン酸ナトリウム等の連鎖移動剤を併用することも架橋性を調節する手法として効果的である。添加量としては、単量体総量に対し質量換算で20~300ppm、また好ましくは50~300ppm存在させる。本発明で使用するカチオン性単量体は、以下の様なものがある。すなわち、カチオン性あるいは両性水性高分子Aは、メタアクリル酸ジメチルアミノエチルやジメチルアミノプロピルメタアクリルアミドを塩化ベンジルあるいは炭素数7~20のアルキル基あるいはアリール基を有するハロゲン化物による四級化物である。その例として一般式1であらわされる単量体は、メタアクリロイルオキシエチルベンジルジメチルアンモニウム塩化物、メタアクリロイルオキシ-2-ヒドロキシプロピルベンジルジメチルアンモニウム塩化物、メタアクリロイルアミノプロピルトリメチルアンモニウム塩化物、メタアクリロイルアミノプロピルベンジルジメチルアンモニウム塩化物などである。またカチオン性あるいは両性水性高分子Bで使用するカチオン性単量体は、メタアクリル酸ジメチルアミノエチルやジメチルアミノプロピルメタアクリルアミド、メチルジアリルアミン等の塩化メチルや塩化エチルなど低級アルキル基のハロゲン化物による四級化物である。その例として一般式1であらわされる単量体は、メタアクリロイルオキシエチルトリメチルアンモニウム塩化物、メタアクリロイルオキシ-2-ヒドロキシプロピルトリメチルアンモニウム塩化物、メタアクリロイルアミノプロピルトリメチルアンモニウム塩化物、一般式2であらわされる単量体は、ジアリルジメチルアンモニウム塩化物などがある。両性の油中水型エマルジョンからなる水性高分子を製造する場合は、上記ビニル系カチオン性単量体の他、ビニル系アニオン性単量体を併用する。その例としてはビニルスルホン酸、ビニルベンゼンスルホン酸あるいは2-アクリルアミド-2-メチルプロパンスルホン酸、メタクリル酸、アクリル酸、イタコン酸、マレイン酸、フタル酸あるいはp-カルボキシスチレン酸等が挙げられる。また非イオン性単量体を共重合する場合は、メタアクリルアミド、NN-ジメチルアクリルアミド、アクリロニトリル、メタアクリル酸-2-ヒドロキシエチル、ジアセトンアクリルアミド、N-ビニルピロリドン、N-ビニルホルムアミド、N-ビニルアセトアミド、アクリロイルモルホリン等が挙げられる。これら単量体の共重合比率は、以下のようである。カチオン性単量体80~100モル、アニオン性単量体0~20モル、非イオン性単量体0~20モルである。しかし本発明では汚泥脱水剤として使用するため、カチオン性はある程度高いことが必要であるため好ましくは、カチオン性単量体90~100モル、アニオン性単量体0~10モル、非イオン性単量体0~10モルである。本発明の汚泥脱水剤は、重量平均分子量で100万~1000万が好ましく、より好ましくは100万~800万、さらに好ましくは300万~500万である。汚泥脱水剤は、親水性コロイドの表面電荷の中和が大きな役割としてあり、この作用には必ずしも超巨大な高分子量の水性高分子は必要なく、カチオン当量値が重要な役割を示す。しかし同時に架橋吸着による凝集作用によって締まった強固なフロックを形成させることも必要であり、一定以上の分子量が必要である。そのため重量平均分子量は、上記の範囲となる。これは現在市販されているポリアミジン系高分子からなる凝集剤の分子量が300万~500万であることと関連していると考えられる。油中水型エマルジョンを製造する場合の分散媒として使用する炭化水素からなる油状物質の例としては、パラフィン類あるいは灯油、軽油、中油等の鉱油、あるいはこれらと実質的に同じ範囲の沸点や粘度等の特性を有する炭化水素系合成油、あるいはこれらの混合物があげられる。含有量としては、油中水型エマルジョン全量に対して20質量~50質量の範囲であり、好ましくは20質量~35質量の範囲である。油中水型エマルジョンを形成するに有効な量とHLBを有する少なくとも一種類の界面活性剤の例としては、HLB3~11のノニオン性界面活性剤であり、その具体例としては、ソルビタンモノオレート、ソルビタンモノステアレート、ソルビタンモノパルミテート、ポリオキシエチレンノニルフェニルエーテル等が挙げられる。これら界面活性剤の添加量としては、油中水型エマルジョン全量に対して0.5~10重量であり、好ましくは1~5質量の範囲である。重合後は、転相剤と呼ばれる親水性界面活性剤を添加して油の膜で被われたエマルジョン粒子が水になじみ易くし、中の水性高分子が溶解しやすくする処理を行ない、水で希釈しそれぞれの用途に用いる。親水性界面活性剤の例としては、カチオン性界面活性剤やHLB9~15のノ二オン性界面活性剤であり、ポリオキシエチレンポリオキシプロピレンアルキルエーテル系、ポリオキシエチレンアルコールエーテル系等である。重合条件は通常、使用する単量体や共重合モルによって適宜決めていき、温度としては0~100°Cの範囲で行なう。特に油中水型エマルジョン重合法を適用する場合は、20~80°C、好ましくは20~60°Cの範囲で行なう。重合開始はラジカル重合開始剤を使用する。これら開始剤は油溶性あるいは水溶性のどちらでも良く、アゾ系、過酸化物系、レドックス系何れでも重合することが可能である。油溶性アゾ系開始剤の例としては、2、2’-アゾビスイソブチロニトリル、1、1-アゾビスシクロヘキサンカルボニトリル、2、2’-アゾビス-2-メチルブチロニトリル、2、2’-アゾビス-2-メチルプロピオネート、4、4’-アゾビス-4-メトキシ-2、4-ジメチルバレロニトリル等が挙げられる。水溶性アゾ開始剤の例としては、2、2’-アゾビスアミジノプロパン二塩化水素化物、2、2’-アゾビス2-5-メチル-イミダゾリン-2-イルプロパン二塩化水素化物、4、4’-アゾビス4-シアノ吉草酸等が挙げられる。またレドックス系の例としては、ペルオキソ二硫酸アンモニウムと亜硫酸ナトリウム、亜硫酸水素ナトリウム、トリメチルアミン、テトラメチルエチレンジアミン等との組み合わせが挙げられる。更に過酸化物の例としては、ペルオキソ二硫酸アンモニウムあるいはカリウム、過酸化水素、ベンゾイルペルオキサイド、ラウロイルペルオキサイド、オクタノイルペルオキサイド、サクシニックペルオキサイド、t-ブチルペルオキシ-2-エチルヘキサノエート等を挙げることができる。油中水型エマルジョンを乾燥し、粉末化したタイプの製造方法は、以下のようにして行う。油中水型エマルジョンを製造後、エマルジョンブレイクさせ固化し、固化物を粗砕あるいは細粒化し、乾燥する。更に粉砕が必要な場合は、粉砕し、粒度調整を行い製品とする。エマルジョンブレイクを引き起こす方法としては既知の方法を用いることができる。特に有効であるのは、エマルジョンブレイカーを添加する、機械的なシェアを掛けてエマルジョンを破壊する方法である。さらに加熱をすることでエマルジョンブレイクを効率よく行うことができる。初めにエマルジョンブレイカーによるエマルジョンブレイクの方法を説明する。エマルジョンブレイクの方法の一つに界面活性剤を添加して乳化バランスを変えることでエマルジョンブレイクさせることができる。界面活性剤としてはイオン性界面活性剤又はHLB価11~20の非イオン性界面活性剤を用いる。非イオン性界面活性剤としては、ポリオキシエチレン、ポリオキシエチレンアルキルエーテル、ポリオキシエチレンアルキルフェニルエーテル、ポリオキシエチレンポリプロピレンアルキルエーテル、アルキルアミンなどが挙げられる。イオン性界面活性剤としては、アルキルスルホン酸塩、アルキルベンゼンゼンスルホン酸塩、アルキルエーテルカルボン酸塩等のアニオン性界面活性剤やアルキルアンモニウム塩、アルキルトリメチルアンモニウム塩、アルキルピリジニウム塩等のカチオン界面活性剤が挙げられる。次に親水性基と疎水性基を有する高分子化合物によりエマルジョンブレイクさせる方法に関して説明する。親水性基と疎水性基を有する高分子化合物は、W/Oエマルジョンの連続相であるオイル相に実質的に溶解するものが好ましい。親水性基と疎水性基を有する高分子化合物は、W/Oエマルジョンに添加した際に、親水性基が水相粒子表面に吸着して、界面の乳化剤を排除し、乳化状態を不安定化させることで乳化状態を破壊することができる。親水性基と疎水性基を有する高分子化合物は、親水性基を有する単量体と疎水性基を有する単量体を共重合することにより得ることができる。親水性基を有する単量体としては、メトキシ又はフェノキシポリエチレングリコールポリオキシエチレンの重合度、以下n=と記載4、9又は23メタアクリレート、ポリエチレングリコールn=4、9又は23モノメタアクリレート、ポリエチレングリコールモノメタアリルエーテル、メトキシポリエチレングリコールモノアリルエーテルなどがあげられる。またイオン性単量体が更に好ましく、例えばジアルキルアミノアルキルアクリルアミドであるジメチルアミノプロピルメタアクリルアミド、あるいはジアルキルアミノアルキルメタアクリレートであるジメチルアミノエチルメタアクリレート、メタアクリル酸、イタコン酸、フマル酸、マレイン酸、ビニルスルホン酸、メタアリルスルホン酸、スルホエチルメタアクリレート、スチレンスルホン酸、アクリルアミド-2-メチルプロパンスルホン酸等が例示できる。疎水基を有する単量体としては、スチレンやα-メチルスチレンなど芳香環やアルキル基の付加した芳香環を有する単量体やα-オレフィンなど炭素数6~20の芳香環あるいは脂肪族ビニル化合物である。また炭素数4~18のアルキル基を持つアルキルメタアクリレートも使用することができる。すなわちアクリル酸ブチル、アクリル酸2-エチルヘキシル、アクリル酸ラウリル、アクリル酸ステアリル、メタクリル酸ブチル、メタクリル酸2-エチルヘキシル、メタクリル酸ラウリル、メタクリル酸ステアリルなどである。親水性単量体の割合が多すぎるとオイル相に溶解できなくなってしまうため、疎水性単量体の割合が多すぎるとエマルジョンブレイカーとしての作用が弱くなる。親水性単量体と疎水性単量体の割合は、モル比で親水性単量体:疎水性単量体が90:10~30:70であり、好ましくは70:30~40:60である。また、GPC測定による親水基と疎水基を有する高分子の平均分子量は5000~100,000、好ましくは10,000~50,000である。親水性基と疎水性基を有する高分子化合物は、後述の油中水型エマルジョンに用いる炭化水素系溶媒と同種の炭化水素系溶媒中で溶液重合にて製造することが好ましい。油中水型高分子エマルジョンに用いる炭化水素系溶媒と同種の炭化水素系溶媒を用いる事により油中水型高分子エマルジョン製造時の乳化剤としての使用に際し、作業性が良好である。単量体濃度は20~80、好ましくは40~60で重合する。重合温度は30~180°C、好ましくは40~150°Cの範囲で行う。重合開始は油溶性ラジカル重合開始剤を使用する。アゾ系、過酸化物系、レドックス系いずれでも重合することが可能であるが好ましくはアゾ系である。油溶性アゾ系開始剤の例としては、2、2’-アゾビスイソブチロニトリル、1、1’-アゾビスシクロヘキサンカルボニトリル、2、2’-アゾビス2-メチルブチロニトリル、2、2’-アゾビス2-メチルプロピオネ-ト、4、4-アゾビス4-メトキシ-2、4ジメチルバレロニトリルなどが挙げられる。エマルジョンブレイカーの添加量については特に指定はないが、添加量が少ないとエマルジョンブレイクに要する時間が長くなりすぎる。エマルジョンブレイカーは乾燥後に不純物として残存するため添加量が多すぎることも好ましくない。よってエマルジョンブレイカーの添加量は油中水型エマルジョンの液量に対して0.1~10質量であり、好ましくは0.5~3質量である。乳化状態が不安定な系では機械的なシェアを掛けるだけでエマルジョンブレイクを引き起こすことができる。機械的なシェアを掛ける手段としてはホモジナイザーやミキサーを使用する方法が挙げられる。さらにエマルジョンブレイカーを添加して機械的シェアを掛けることにより、短時間でエマルジョンブレイクを引き起こすことができる。さらには加熱をすることでエマルジョンブレイクを効率よく引き起こすことができる。加熱温度が高いほどエマルジョンブレイクするまでの時間は短くてすむが、加熱温度が高すぎると、含有する親水性高分子が劣化するなどの問題も生じる。よって加熱温度は、50~150°Cであり、好ましくは70°C~120である。粒子径のコントロールは乾燥前と後のどちらでも行うことができる。乾燥前に粒子径をコントロールする場合、方法は特に制限しないが、カッター、ミートチョッパー、押出成型機等の含水ゲルを造粒する機具が採用される。乾燥方法に応じて適当な大きさに油中水型エマルジョンからなる親水性高分子の塊状化物を解砕、造粒する。造粒後の乾燥方法に特に制限は無く、熱風乾燥、伝導伝熱乾燥、輻射熱乾燥等の方法を用いることができる。特に流動乾燥、通気乾燥のような乾燥効率の良い熱風乾燥が好ましい。乾燥後に乾燥された固体物を解砕機等で処理することで、比較的大きい粒子のほかにマイクロメートルオーダーの平均粒子径を有する微細粒子を得ることができる。本発明の油中水型エマルジョンからなるカチオン性または両性水性高分子Aの存在下、分散媒として水と非混和性の炭化水素からなる油状物質に分散剤を含有する連続相と、前記一般式2あるいは前記一般式3で表される単量体を含有する水溶液の分散相からなる分散液を逆相懸濁重合させて得られたカチオン性あるいは両性水性高分子Bとカチオン性または両性水性高分子Aからなる凝集処理剤を製造する方法について説明する。本発明の逆相懸濁重合方法としては、分散媒として水と非混和性の炭化水素からなる油状物質を含有する連続相、前記一般式2あるいは前記一般式3で表される単量体を用いる以外は公知の方法特開昭54-56690号公報が利用できる。具体的には、前記の水と非混和性の炭化水素からなる油状物質と分散剤及び油中水型エマルジョンからなるカチオン性または両性水性高分子Aを重合槽に加え、所定の重合温度に調整し槽内を不活性ガス例えば窒素等で十分置換する。予め調製した前記の単量体水溶液混合物および重合開始剤を不活性ガスで十分置換した後、撹拌下で重合槽内に加え、油中水型で懸濁させながら重合する。この時単量体水溶液混合物および重合開始剤の投入は、一括で投入しても滴下しながら徐々に投入しても良い。また単量体水溶液混合物および重合開始剤はあらかじめ均一に混合してもよいし、直前に混合してもよいし、別々に同時滴下しても良い。滴下時間はモノマー濃度、及び重合反応発熱量により異なるが、通常0.5~20時間、好ましくは1~10時間である。逆相懸濁重合の重合温度°Cは、分子量又は粒子安定性の点から、好ましくは10°C以上、より好ましくは30°C以上、特に好ましくは40°C以上、最も好ましくは50°C以上であり、好ましくは95°C以下、より好ましくは80°C以下、特に好ましくは70°C以下、最も好ましくは60°C以下である。また、重合中は所定重合温度を一定例えば、所定重合温度±5°Cに保つ様、適宜加熱、冷却して調節することが好ましい。重合後のポリマーは、通常直径0.1~3.0mmの真球状又は真球状の一次粒子が凝集した形態例えば、葡萄房状になった含水ゲルとして得られる。得られた含水ゲルは通常ろ過又は遠心分離により固液分離した後、乾燥させる。但し、重合時において分散媒の水との共沸により脱水が可能な場合は、重合終了後、還流下で所定量の含水率例えば、10重量以下まで水を留去し、固液分離後における溶剤除去のための乾燥を行うだけで乾燥ポリマーを得ることができる。含水ゲルの乾燥法としては、熱風乾燥、赤外線乾燥、間接加熱乾燥真空乾燥、攪拌型の乾燥機、ドラムドライヤー等が挙げられ、乾燥速度の観点から好ましいのは攪拌型の乾燥機である。乾燥機内の設定温度°Cは、乾燥速度の観点から、40°C以上が好ましく、さらに好ましくは50°C以上、特に好ましくは70°C以上であり、高分子凝集剤の水に対する溶解性の観点から150°C以下が好ましく、さらに好ましくは120°C以下、特に好ましくは100°C以下である。乾燥中の乾燥機内の圧力kPaは、特に制限はないが、10kPa以上が好ましく、さらに好ましくは65kPa以上、特に好ましくは90kPa以上であり、110kPa以下が好ましく、さらに好ましくは105kPa以下、特に好ましくは102kPa以下である。乾燥時間は乾燥能力にもよるが、1分以上が好ましく、さらに好ましくは3分以上、特に好ましくは5分以上であり、5時間以下が好ましく、さらに好ましくは4時間以下、特に好ましくは3時間以下である。本発明は、架橋剤存在下で重合した架橋性水性高分子と直鎖性水性高分子からなる凝集処理剤である。また本発明の水性高分子の処理対象として推奨される汚泥は、消化汚泥や各産業排水の微生物処理より発生する余剰汚泥など繊維分の少ない汚泥である。あるいは余剰汚泥と生汚泥の混合物など親水性コロイドなど親水性の高い成分を多く含む汚泥である。これら繊維分の少ない汚泥に対しては、いわゆる直鎖状水溶性高分子だけでは汚泥脱水機に掛かるような強固なフロックを形成しにくい。すなわち直鎖状水溶性高分子は、水中に分子が広がった状態で存在する。重合系のような高分子量のカチオン性水溶性高分子の凝集作用は、いわゆる架橋吸着作用による多数懸濁粒子を水溶性高分子の分子鎖による結合作用で起きると考えられている。しかし直鎖状水溶性高分子は伸びた状態にあり、そこに懸濁粒子を吸着させ生成した凝集フロックは、大きいがふわふわして強固になりにくい。強度を増すため添加量を増加していってもフロックの改善はない。その原因は、伸びた状態にあるため懸濁粒子との接触サイトが多く、その結果見かけ上の電荷的飽和になりやすい。攪拌強度を増加させ生成フロックを破壊し新しい吸着面を作ればよいが、上記のような現象がまた起こり、結局小さく強固なフロックは生成しない。これに対し架橋性水溶性高分子は、架橋することによって水中における分子の広がりが抑制される。そのためにより密度の詰まった分子形態として存在し、さらに架橋が進めば水膨潤性の微粒子となる。通常高分子凝集剤として使用されるのは、前記の密度の詰まった分子形態であり、水溶性である場合が効率的とされる。架橋性水溶性高分子が汚泥中に添加されると懸濁粒子に吸着し、粒子同士の接着剤として作用し結果として粒子の凝集が起こる。この時密度の詰まった分子形態であるため粒子表面と多点で結合し、より締った強度の高いフロックを形成すると推定される。多点で結合することは、懸濁粒子への吸着性能が優れ、そのため未吸着の水溶性高分子が少なく、汚泥中に遊離せず汚泥粘性の増加が発生しない。またまるまった形態をした分子の内側に存在するカチオン性基は、懸濁粒子の電荷中和には寄与せず、見かけ上カチオン化度の低い分子として作用し、カチオン性飽和による再分散作用は少なくなる。結果として小さなサイズで絞まった強固なフロックが形成され機械脱水時、水切れが良くケーキ含水率が低下すると考えられる。ポリアミジン系水溶性高分子は、下水の混合生汚泥、同余剰汚泥、あるいは食品加工水産加工排水の余剰汚泥など微生物処理の過程で発生した低分子化された有機物を不溶化凝集する性能に特徴があると考えられるが、従来この作用をメタアクリル系カチオン性あるいは両性高分子によって処理することは、なかなか困難であった。この理由の一つにメタアクリル系カチオン性あるいは両性高分子は、分子量が非常に高く、架橋吸着作用による大きく強度の高いフロックを生成するには適していたが、微生物処理の過程で発生する親水性の高い汚泥を、表面電荷の中和や必ずしも表面電荷の中和を伴わない不溶化機能は低かった。これには分子量、カチオン当量、親水性疎水性のバランスなど影響していると考えられるが、本発明においては、これらの因子を分子量の調節、高カチオン性、架橋剤を加え重合し架橋性高分子にすることにより疎水化し調節することができたと考えられる。架橋性高分子の架橋の度合いを表示する方法は、現在のところまだ一般的な表示はない。前述した特許文献3ではイオン性回復率によって定義され、また特開2005-144346号公報では、電荷内包率を定義しているが、いずれも架橋によって高分子のイオン性基が分子の外側に現れにくくなることを応用してそれらの電荷を測定している。ここでは初めに粘性の測定によって架橋度を表すことを説明する。本発明の水性高分子は、その0.2質量水溶液粘度をAQV、前記両性水性高分子の0.5質量1N食塩水溶液中粘度をSLVとすると、両方の比が30≦AQV/SLV≦10025°Cにおいてであることが好ましい。この数値は架橋の度合いを表すのに使用することができる。架橋性のイオン性水性高分子は、分子内で架橋しているために、水中においても分子が広がりにくい性質を有し、直鎖状高分子に較べれば水中での広がりは小さいはずであるが、架橋度が増加するに従い、B型粘度計回転粘度計の一種により測定した場合の粘度は大きくなる。この原因はB型粘度計のローター測定時の回転子と溶液との摩擦かあるいは絡み合いによるものと推定されるが正確には不明である。一方、架橋性のイオン性水性高分子の塩水中の粘度は、架橋度が増加するに従い低下していく。架橋によって分子が収縮しているので、塩水中の多量のイオンによってその影響をより大きく受けるものと考えられる。従ってこれらの理由によって二つの粘度測定値の比、AQV/SLVは、架橋度が高くなるに従い大きくなる架橋がさらに進み水不溶性になった場合は、この関係は成り立たない。本発明の架橋性カチオン性あるいは両性水性高分子では、この値は約30~100程度になる。直鎖状の水性高分子、あるいは弱く架橋した水性高分子では、この値が10から30未満程度であることを考慮すると、本発明の架橋性カチオン性あるいは両性水性高分子は、高度に架橋した水性高分子であることが分かる。また前述の電荷内包率に関しても説明する。電荷内包率は、以下のように定義される。すなわち定義1水性カチオン性高分子および両性でかつカチオン性単量体とアニオン性単量体共重合率の差が正である水性高分子の場合電荷内包率=1-α/β×100αは酢酸にてpH4.0に調整した水性カチオン性高分子あるいは両性水性高分子水溶液をポリビニルスルホン酸カリウム水溶液にて滴定した滴定量。βは酢酸にてpH4.0に調整した水性カチオン性高分子あるいは両性水性高分子水溶液にポリビニルスルホン酸カリウム水溶液を前記水性カチオン性高分子あるいは両性水性高分子の電荷の中和を行うに十分な量加え、その後ポリジアリルジメチルアンモニウムクロライド水溶液にて滴定した滴定量をブランク値から差し引いた滴定量。ここでブランク値とは、水性カチオン性高分子あるいは両性水性高分子水溶液無添加時にポリビニルスルホン酸カリウム水溶液をポリジアリルジメチルアンモニウムクロライド水溶液にて滴定した滴定量である。定義2両性でかつカチオン性単量体とアニオン性単量体の共重合率の差が負である水性高分子の場合電荷内包率=1-α/β×100αはアンモニアにてpH10.0に調整した水性両性高分子水溶液をポリジアリルジメチルアンモニウムクロライド水溶液にて滴定した滴定量。βはアンモニアにてpH10.0に調整した水性両性高分子水溶液にポリジアリルジメチルアンモニウムクロライド水溶液を前記水性両性高分子の電荷の中和を行うに十分な量加え、その後ポリビニルスルホン酸カリウム水溶液にて滴定した滴定量をブランク値から差し引いた滴定量。ここでブランク値とは、水性両性高分子水溶液無添加時にジアリルジメチルアンモニウムクロライド水溶液をポリビニルスルホン酸カリウム水溶液にて滴定した滴定量である。すなわち電荷内包率の高い水性高分子は、架橋度が高まった水性高分子であり、電荷内包率の低い水性高分子は、架橋度が低い水性高分子であると言える。この理由は、以下の通りに説明される。直鎖状水性高分子は、希薄溶液中では、分子はほぼ伸びきった形状をしている。一方、架橋性水性高分子は、溶液中において粒子状の丸まった形状をしていて、粒子状の内部に存在するイオン性基は、外側には現われにくく、反対電荷との反応も緩慢に起こると考えられる。ここで架橋性水性カチオン性高分子および、両性でかつカチオン性単量体とアニオン性単量体の共重合率の差が正である架橋性水性両性高分子に関しては、電荷内包率は以下のようになる。電荷内包率=1-αβ×100滴定量αは、試料である架橋性カチオン性両性水性高分子に反対電荷を有するポリビニルスルホン酸カリウム水溶液を滴下して行き、水性カチオン性両性高分子の表面粒子状の表面部に存在するイオン性基にイオン的静電反応を行わせる操作を意味する。次に架橋性カチオン性両性水性高分子の理論的な電荷量を中和するに十分な量以上の反対電荷を有するポリビニルスルホン酸カリウムを添加し、反応時間を十分取ったその後、余剰のポリビニルスルホン酸カリウムをジアリルジメチルアンモニウムクロライド水溶液により滴定する。また別に架橋性カチオン性両性水性高分子を添加しないでポリビニルスルホン酸カリウム溶液をジアリルジメチルアンモニウムクロライド水溶液により滴定し、ブランク値を出しておき、ブランク値より架橋性カチオン性両性水性高分子を添加した場合の滴定量を差し引き、この値がβとなる。β値は、架橋性カチオン性両性水性高分子の化学組成から計算される理論的な電荷量に相当すると考えられる。すなわち架橋性カチオン性両性水性高分子に対し、反対電荷が多量に存在するので、表面のカチオン性電荷だけでなく、内部の電荷まで静電的な中和反応が行われると考えられる。架橋度が高ければ、αはβに対し小さくなり、1-α/β値は、1に比べ大きくなり電荷内包率は大きいすなわち架橋の度合いは高くなる。両性でかつカチオン性単量体とアニオン性単量体の共重合率の差が負である架橋性水性両性高分子の電荷内包率に関しても、上記とほぼ同じ内容で説明することができるが、アニオン性基を解離させるためアンモニアでpHをアルカリ性にするという違いだけがある。電荷内包率に関しては、20から30が弱く架橋した水性高分子であり、30から50は中程度に架橋した水性高分子、50以上は高度に架橋した水性高分子ということができる。本発明の水性高分子Aは30以上の電荷内包率の中程度以上の架橋度を有する水性高分子である。ここでAQV/SLVと電荷内包率の数値の比較をする。段落0064の表1に記載する試作品-1は、AQV/SLV値は259、電荷内包率は63であり、高度に架橋した水性高分子である。一方、水性高分子Bは、架橋単量体無添加で重合したものであり、例えば試料-7は、AQV/SLV値は7、電荷内包率は13であり、ほぼ直鎖高分子である。又、試料-11は、単量体組成が本発明の範囲外であるが架橋剤は本発明の範囲内であるが、AQV/SLV値は45、電荷内包率は47であり、中程度に架橋した水性高分子であると言える。本発明の水性高分子からなる凝集処理剤は、下水、し尿、産業排水の処理で生じる有機性汚泥いわゆる生汚泥、余剰汚泥、混合生汚泥、消化汚泥、凝沈浮上汚泥およびこれらの混合物に通常0.1~0.2質量水溶液として添加される。対象とする汚泥に特に限定されないが、繊維分の少ない汚泥、有機分含有量VSS/SSの高い汚泥、腐敗度の高い汚泥に対し特に有効であり好ましい。カチオン性あるいは両性水性高分子Aとカチオン性あるいは両性水性高分子Bの配合比は質量で、A:B=60:40~10:90が好ましく、より好ましくはA:B=20:80~40:60であるいずれも質量表示。カチオン性あるいは両性水性高分子Aが全体に対し60質量高くなると汚泥脱水時の添加量が増加し、また10質量未満では脱水ケーキ含水率が低下することができない。又、カチオン性あるいは両性水性高分子Bは、異なる二つのBの組成により重合した水性高分子の混合物であってもよい。例えばメタクリロイルオキシエチルトリメチルアンモニウムクロリド単独重合物と、アクリロイルオキシエチルトリメチルアンモニウムクロリドとアクリルアミドの共重合物の混合物などである。また本発明の両性水性高分子を含有するからなる汚泥脱水剤は、単独で汚泥脱水に使用しても良いが、脱水効果がより好ましいのは、鉄塩、アルミ塩等の無機凝集剤と併用することもできる。該無機凝集剤としては、塩鉄、硫鉄、ポリ鉄、PAC、硫酸バンドなどが挙げられる。汚泥に対する添加量は、通常汚泥固形分に対し0.1~2質量、好ましくは0.3~1.0質量である。使用する脱水機の種類は、ベルトプレス、遠心脱水機、スクリュープレス、多重円板脱水機、ロータリープレスなどに対応できる。実施例以下に実施例をあげて本発明を詳細に説明するが、本発明はこれら実施例により限定されるものではない。製造例1攪拌機および温度制御装置を備えた反応槽に沸点190°Cないし230°Cのイソパラフィン126.0gにポリオキシエチレントリデシルエ-テル12.5g対エマルジョン2.5質量を仕込み溶解させた。別に脱イオン水103.1gとアクリロイルオキシエチルベンジルジメチルアンモニウム塩化物以下DMBZと略記80水溶液250.0g、及びメチレンビスアクリルアミド1質量水溶液4.0g質量で対単量体200ppmを各々採取し、各々を混合し完全に溶解させた。その後pHを3.95に調節し、油相と水溶液を混合し、ホモジナイザーにて1000rpmで15分間攪拌乳化した。得られたエマルジョンにイソプロピルアルコール10質量水溶液1.0g対単量体0.05質量を加え、単量体溶液の温度を30~33°Cに保ち、窒素置換を30分行った後、2、2’-アゾビス2-5-メチル-2-イミダゾリン-2-イルプロパン二塩化水素化物の1質量水溶液2.0g対単量体0.01質量を加え、重合反応を開始させた。反応温度を32±2°Cで12時間重合させ反応を完結させた。この試料名を試料-1とする。この単量体組成はDMBZ=100モルである。試験に供する試料を、水性高分子濃度0.1質量とした場合の粘度AQV、0.1質量で1N食塩水中の粘度SLVを25°CにおいてB型粘度計回転粘度計の一種により測定し、ミューテック社製PCD滴定装置により電荷内包率および光散乱法による重量平均分子量を測定した。製造例2攪拌機および温度制御装置を備えた反応槽に沸点190°Cないし230°Cのイソパラフィン126.0gにポリオキシエチレントリデシルエ-テル12.5g対エマルジョン2.5質量を仕込み溶解させた。別に脱イオン水101.5gとアクリロイルオキシエチルベンジルジメチルアンモニウム塩化物80水溶液246.1g、アクリルアミド50質量水溶液6.0g以下AAMと略記及びメチレンビスアクリルアミド1質量水溶液4.0g質量で対単量体200ppmを各々採取し、各々を混合し完全に溶解させた。その後pHを3.95に調節し、油相と水溶液を混合し、ホモジナイザーにて1000rpmで15分間攪拌乳化した。得られたエマルジョンにイソプロピルアルコール10質量水溶液1.0g対単量体0.05質量を加え、単量体溶液の温度を30~33°Cに保ち、窒素置換を30分行った後、2、2’-アゾビス2-5-メチル-2-イミダゾリン-2-イルプロパン二塩化水素化物の1質量水溶液2.0g対単量体0.01質量を加え、重合反応を開始させた。反応温度を32±2°Cで12時間重合させ反応を完結させた。この試料名を試料-2とする。この単量体組成は、DMBZ/AAM=96/4モルである。試験に供する試料を、水性高分子濃度0.1質量とした場合の粘度AQV、0.1質量で1N食塩水中の粘度SLVを25°CにおいてB型粘度計回転粘度計の一種により測定し、ミューテック社製PCD滴定装置により電荷内包率および光散乱法による重量平均分子量を測定した。同様な操作により表1のような組成の水性高分子、DMBZ/AAM=80/20モル試料-3、DMBZ=100モル試料-4、DMBZ=100モル試料-5、DMPQ=50モル試料-6をそれぞれ合成した。これらは本発明の水性高分子Aに相当する。又、架橋性単量体を共存せず重合したもの、DMQ=100モル試料-7、DMC=100モル試料-8、DMQ/AAM=96/4モル試料-9、DMQ/AAM=80/20モル試料-10をそれぞれ合成した。これらは本発明の水性高分子Bに相当する。架橋性単量体を共存させ本発明の範囲外のもの、DMQ=100モル試料-11、DMC=100モル試料-12、DD=100モル試料-13、DMQ/AAM=96/4モル試料-14、DMQ/AAM=80/20モル試料-15、DMBZ=100モル試料-16を合成した。これらの結果を表1に示す。表1DMBZ;アクリロイルオキシエチルベンジルジメチルアンモニウムクロリドDMPQ;アクリロイルアミノプロピルトリメチルアンモニウムクロリドDMQ;アクリロイルオキシエチルトリメチルアンモニウムクロリドDMC;メタクリロイルオキシエチルトリメチルアンモニウムクロリドDD;ジアリルジメチルアンモニウムクロリドAAM;アクリルアミドMBA;メチレンビスアクリルアミドEM;油中水型エマルジョン水性高分子Aと水性高分子Bの配合水性高分子A試料-1~試料-6と水性高分子B試作-7~試作-10を質量比で配合し本発明の凝集処理剤試料-17~試料-25を調製した。結果を表2に示す。比較製造例1として本発明の範囲外の凝集処理剤試料-26~試料-31を調製した。結果を表2に示す。表2DMBZ;アクリロイルオキシエチルベンジルジメチルアンモニウムクロリドDMPQ;アクリロイルアミノプロピルトリメチルアンモニウムクロリドDMQ;アクリロイルオキシエチルトリメチルアンモニウムクロリドDMC;メタクリロイルオキシエチルトリメチルアンモニウムクロリドDD;ジアリルジメチルアンモニウムクロリドAAM;アクリルアミドEM;油中水型エマルジョン配合比;質量比上記表1に記載した油中水型エマルジョンからなる水性高分子を用いてエマルジョンブレイクによる塊状化、その後の造粒、さらに乾燥試験を実施し下記粉末タイプ水性高分子を作成した。製造例3試料-1を100gにジメチルアミノエチルメタクリレート/アクリル酸2-エチルヘキシル共重合物共重合比50モル/50モル重量平均分子量12000を1.0g添加し、マグネチックスターラーにて攪拌して塊状化させた。エマルジョンブレイクさせた塊状物をダイス径4.8mmのミートチョッパーに供給して4~6mmの粒子径を有する粒状物にした。その後、粒状物を棚式通風乾燥機にて105°C、1時間で乾燥粉末化させた。得られた乾燥粉末を孔径2mmのスクリーンで解砕した。また得られた粉末の平均粒子径を測定した。この粉末を試作-32とする。同様な操作を試料-3、試料-7、試料-8、試料-11、試料-12に関して実施し、粉末タイプ水性高分子、試料-33~試料-37を作成した。これらの結果を表3に示す。表3油溶性高分子;ジメチルアミノエチルメタクリレート50モル/アクリル酸2-エチルヘキシル50モル共重合物、重量平均分子量12,000水性高分子Aと水性高分子Bの配合粉末化した水性高分子A試料-32、33と水性高分子B試料-34、35を配合し本発明の凝集処理剤、試料-38、試料-39を調製した。結果を表4に示す。比較配合例2として本発明の範囲外の凝集処理剤試料-40、試料-41を調製した。結果を表2に示す。表480重量メタクリロイルオキシエチルトリメチルアンモニウムクロリド水溶液28.87g、および10重量ギ酸ナトリウム水溶液0.86gを仕込んだ単量体水溶液混合物に、10重量2、2’-アゾビスアミジノプロパン二塩化水素化物水溶液1.14gを加えて均一溶液とした。別に攪拌翼、還流冷却管、温度計、窒素導入管、滴下配管を備えた四つ口セパラブルフラスコに試料-1を10.0gとシクロヘキサン200.00gを仕込み、これにアルカンと無水マレイン酸の共重合物2.00gを仕込み回転数200rpmで攪拌しながらフラスコ内を窒素置換した後、55°Cまで昇温した。55°C到達後、前述の水溶液混合物を滴下配管より120分間かけて全量滴下した。滴下完了後60分間70°Cで攪拌を継続し、重合を完結させた。重合後の樹脂スラリーをデカンテーションにより固液分離した後、真空乾燥機内で50°C、4時間乾燥し粉末状の水性高分子を得た。これを試料-42とし物性を表5に示す。80重量メタクリロイルオキシエチルトリメチルアンモニウムクロリド水溶液28.87g、および10重量ギ酸ナトリウム水溶液0.86gを仕込んだ単量体水溶液混合物に、10重量2、2’-アゾビスアミジノプロパン二塩化水素化物水溶液1.14gを加えて均一溶液とした。別に攪拌翼、還流冷却管、温度計、窒素導入管、滴下配管を備えた四つ口セパラブルフラスコに試料-3を10.0gとシクロヘキサン200.00gを仕込み、これにアルカンと無水マレイン酸の共重合物2.00gを仕込み回転数200rpmで攪拌しながらフラスコ内を窒素置換した後、55°Cまで昇温した。55°C到達後、前述の水溶液混合物を滴下配管より120分間かけて全量滴下した。滴下完了後60分間70°Cで攪拌を継続し、重合を完結させた。重合後の樹脂スラリーをデカンテーションにより固液分離した後、真空乾燥機内で50°C、4時間乾燥し粉末状の水性高分子を得た。これを試料-43とし物性を表5に示す。表5DMBZ;アクリロイルオキシエチルベンジルジメチルアンモニウムクロリドDMC;メタクリロイルオキシエチルトリメチルアンモニウムクロリドAAM;アクリルアミド配合比;質量比下水混合生汚泥pH6.34、SS分26,500mg/Lを用い、本発明の水性高分子を用い汚泥脱水試験を実施した。200mLをポリビ-カ-に採取し、表2の試料-17~試料-25をそれぞれ対汚泥SS分0.80懸濁粒子質量加え、ビーカー移し替え攪拌20回行った後、T-1179Lの濾布ナイロン製により濾過し、10秒後の濾液量の測定、及びフロック径大きさを目視により測定した。その後50秒間濾過した汚泥をプレス圧3Kg/m2で1分間脱水する。その後、濾布剥離性を目視によりチェックし、ケ-キ含水率105°Cで20hr乾燥を測定した。結果を表6に示す。実施例5と同様な操作により、試料-1、9、11、16、26~31及び市販ポリアミジン系凝集剤アミジン化率86モル、重量平均分子量300万に関して試験を実施した。結果を表6に示す。表6フロック径:mm、10秒後濾液量:mL、ケーキ含水率:質量実施例5と比較し、比較試験例1では、濾水量凝集機能に関係、ケーキ含水率とも効果が低下していることが分かる。食品余剰汚泥pH6.7、SS分15,000mg/Lを用い、本発明の水性高分子組成物を用い汚泥脱水試験を実施した。200mLをポリビ-カ-に採取し、表4及び表5の粉末化した試料-38、39、42、43をそれぞれ対汚泥SS分0.65懸濁粒子質量加え、ビーカー移し替え攪拌20回行った後、T-1179Lの濾布ナイロン製により濾過し、10秒後の濾液量の測定、及びフロック径大きさを目視により測定した。その後50秒間濾過した汚泥をプレス圧3Kg/m2で1分間脱水する。その後、濾布剥離性を目視によりチェックし、ケ-キ含水率105°Cで20hr乾燥を測定した。結果を表7に示す。実施例6と同様な操作により、試料-26、29、31、32、34、36、40、41及び市販ポリアミジン系凝集剤アミジン化率86モル、重量平均分子量300万に関して試験を実施した。結果を表7に示す。表7フロック径:mm、10秒後濾液量:mL、ケーキ含水率:質量実施例6に較べ、比較試験例2では、濾水量凝集機能に関係、ケーキ含水率とも効果が低下していることが分かる。"